(57)【要約】【課題】貼り付け後に、被着体から出てくる水分等のアウトガスによる粘着シートの膨れを防ぎ、また、貼り付け時のエア抜き性、再剥離性、施工性等も確保できる様にする。【解決手段】粘着シート１０を、基材シート１上に硬化性樹脂等による樹脂製の樹脂凸部３を、水平面方向で連続した凹部４を間に挟んで設け、その樹脂凸部の少なくとも頂上部分３ｔに粘着剤層２を設けて、粘着剤層間に水平面方向で連続した凹部を設けた構成とする。樹脂凸部は高温雰囲気下でも粘着剤層よりも硬く粘着剤層の様には軟化しないので、貼り付け後に高温雰囲気下に晒されても、粘着剤層間の凹部が経時的に変形して潰れてしまわず、ガスの逃げ道として恒久的に残せるので、アウトガスによる膨れを防げる。【選択図】        図１
2004250567.tif 000002
【特許請求の範囲】
【請求項１】
基材シート上に粘着剤層が設けられた粘着シートにおいて、基材シート上に、水平面方向で連続した凹部を間に挟んで、樹脂製の樹脂凸部が設けられ、該樹脂凸部の少なくとも頂上部分に前記粘着剤層が設けられ、該頂上部分の粘着剤層間が水平面方向で連続した凹部を成す、粘着シート。
【請求項２】
樹脂凸部が、硬化性樹脂の硬化物からなる、請求項１記載の粘着シート。
【発明の詳細な説明】
【０００１】
【発明の属する技術分野】
本発明は、特に、貼り付け後、被着体からのアウトガスによる粘着シートの膨れを防げ、また、貼り付け時に空気を抱き込み難いエア抜き性、再剥離性、施工性等も確保可能な、粘着シートに関する。
【０００２】
【従来の技術】
通常の粘着シートに於ける粘着剤層の表面は、平坦面であり、粘着シートを被着体に貼り付けるときは、注意して貼らないと空気を抱き込み易い。
また、貼り付け後に於いても、例えば、ポリカーボネート等の水分を吸収し易い被着体の場合、高温雰囲気中に置かれると、被着体中の水分が経時的に粘着シートと被着体間に出てきてガス化する。この様な水等によるアウトガスを、外部に逃がせられないと、粘着シートの膨れとなって現れる。
【０００３】
そこで、粘着剤層表面を意識的に凹凸面とすることで、空気の逃げ道を作り、エア抜き性、或いはアウトガスによる膨れを、改善した粘着シートが各種知られている（特許文献１、特許文献２、特許文献３、等参照）。例えば、特許文献２では、図５の斜視図で示す粘着シート３０の様な、基材シート３１上の粘着剤層３２の表面に同じく粘着剤からなる粘着剤凸部３２ａを散在させた表面凹凸形状等を開示している。
また、粘着剤層表面の凹凸面化は、小面積化した接着面により接着力を調整して、仮貼り可能な再剥離性を付与することもできる。また、エア抜き性、再剥離性等によって、粘着シート貼り付け作業時の施工性も向上できる。
【０００４】
【特許文献１】
特許第３０１７７１７号公報（特許請求の範囲、段落番号０００８〜００１２、段落番号００１４、図３）
【特許文献２】
実用新案登録第２５０３７１７号公報（実用新案登録請求の範囲、段落番号００２０、段落番号００２１、図２）
【特許文献３】
特開２００２−２４１７１９号公報（特許請求の範囲、段落番号２９）
【０００５】
【発明が解決しようとする課題】
しかしながら、上記した様な粘着剤層表面を凹凸面とした従来の粘着シートでは、凸部部分も含めた粘着剤層は、全体として粘着剤で構成されたものであった。この為、貼り付け後の特に高温環境下での性能が問題となるアウトガスによる膨れ回避性能に於いては、粘着剤層表面の凹部に基くガスの逃げ道が、粘着剤層が熱で軟化する為に、その形状が経時的に変形して、逃げ道が潰れてふさがれてしまい、アウトガスによる膨れを十分に防げないことがあった。この様なアウトガスの問題は、例えば、自動車や窓用途等では、特に夏場は高温雰囲気下に晒されるので、その回避性能が重要であった。
【０００６】
すなわち、本発明の課題は、特に、アウトガスによる粘着シートの膨れ防止に優れ、また、貼り付け時のエア抜き性、再剥離性、施工性等も確保可能な、粘着シートを提供することである。
【０００７】
【課題を解決するための手段】
そこで、上記課題を解決すべく、本発明の粘着シートでは、基材シート上に粘着剤層が設けられた粘着シートにおいて、基材シート上に、水平面方向で連続した凹部を間に挟んで、樹脂製の樹脂凸部が設けられ、該樹脂凸部の少なくとも頂上部分に前記粘着剤層が設けられ、該頂上部分の粘着剤層間が水平面方向で連続した凹部を成す構成とした。
【０００８】
この様な構成とすることで、基材シート上の粘着剤層は、その下に設けた樹脂凸部によって、該樹脂凸部上の粘着剤層間がガスの逃げ道となる様な水平面方向で連続する凹部となる。しかも、樹脂凸部の材料は粘着剤とは異なる樹脂を用いている為に粘着剤よりは硬く、高温雰囲気下でも粘着剤層の様には軟化せず、樹脂凸部上の粘着剤層がたとえ軟化したとしても、該粘着剤層間の凹部に基くガスの逃げ道の形状的構造を恒久的に残せる。その結果、高温雰囲気下でも連続した凹部たる構造を維持でき、アウトガスによる粘着シートの膨れ防止性能が優れたものとなる。また、貼り付け時に於いては、もちろんのこと、該凹部はその凹部たる形状を有するので、エア抜き性、再剥離性、施工性等も確保できる。
【０００９】
なお、本発明の粘着シートは、上記構成に於いて更に、樹脂凸部が、硬化性樹脂の硬化物からなる構成とすのるが、好ましい一形態である。樹脂凸部の耐熱性が優れ、高温雰囲気下での上記粘着シートの膨れ防止性能を容易に確保できる。
【００１０】
【発明の実施の形態】
以下、図面を参照しながら本発明の実施の形態を説明する。
【００１１】
先ず、図１は、本発明の粘着シート１０を、その一形態で概念的に例示する断面図である。同図に例示の粘着シート１０では、基材シート１上に、硬化性樹脂等を用いた（粘着剤製では無い）樹脂製の樹脂凸部３が設けられている。そして、粘着剤層２は、この樹脂凸部３の頂上部分３ｔ部分を含む樹脂凸部３部分の全部と、樹脂凸部３間に水平面方向で連続した凹部４部分を含む、基材シート１上の樹脂凸部３側の面の全面に、前記凹部４が水平面方向で連続した凹部として残る様に該凹部を完全に埋め尽くさない様に、設けられた一例である。この結果、樹脂凸部３によって形状的構造が形作られる該樹脂凸部３間の水平面方向で連続した凹部４部分を、粘着シート貼り付け後に、空気や水等のガスの逃げ道とすることができる。
【００１２】
なお、粘着剤層２は全面に設けなくても、被着体との接着に寄与する部分である樹脂凸部３の頂上部分３ｔの部分に少なくとも設ければ良い。なお、頂上部分３ｔとは、最高位の部分、乃至は最高位の部分及びその近傍のことである。図２の断面図は、本発明の粘着シート１０の別の一形態を概念的に例示したものであり、該粘着シート１０は、粘着剤層２を樹脂凸部３の頂上部分３ｔのみに設けた一例である。粘着剤層を設ける部分が樹脂凸部３上でも、樹脂凸部３は粘着剤層２よりも硬質であるので、頂上部分３ｔ以外の部分では、被着体と接着には寄与しない。従って、凹部４部分も含めて、頂上部分３ｔ以外の部分の粘着剤層は必須ではない。
【００１３】
なお、図１及び図２では、粘着剤層を少なくとも設ける部分は、樹脂凸部３のその垂直断面形状が上に湾曲した蒲鉾形状であった為に、樹脂凸部３上の一部となる頂上部分３ｔであった。しかし、樹脂凸部の垂直断面形状が、例えば、図３に例示の粘着シート１０の如く、四角形の様な形状の場合には、樹脂凸部３上の全てが最高位の部分であり頂上部分となり、樹脂凸部３上の全部に設ける。
【００１４】
次に、樹脂凸部から順に、更に詳細に説明していく。
【００１５】
樹脂凸部３は、粘着シートを被着体に貼り付後、高温雰囲気下（例えば６０℃、８０℃等）に長時間晒されたときに、粘着剤層２部分よりも軟化変形し難い材料であれば、基本的には如何なる材料で構成しても良い。従って、該材料としては、好ましくは、粘着剤以外の材料である樹脂を用いる。基材シート上に設ける凸部を単に「凸部」とは呼ばずに、「樹脂凸部」と本発明で呼ぶのはこの点にある。但し、樹脂凸部同士の間に水平面方向で連続した凹部を設ける様にして、樹脂凸部を基材シート上に容易に形成するには、盛り上げ印刷等の手法が容易であり好ましい等の点から、樹脂凸部の樹脂としては、熱可塑性樹脂や熱硬化性樹脂の樹脂が好ましい。
【００１６】
熱可塑性樹脂の場合は、例えば軟化点等でその熱軟化特性を考慮しつつ、粘着シートに要求させる耐熱性との兼ね合いから、使用する樹脂を決めれば良い。熱可塑性樹脂の場合には、熱軟化特性等を常に考慮する必要があるが、この点では、熱硬化性樹脂等の硬化性樹脂を用いれば、その様な配慮も必要なく優れた耐熱性が得られるので使い易い。従って、樹脂凸部３の樹脂としては、硬化性樹脂を用いるのが好ましい。なお、硬化性樹脂は、もちろんのこと、その硬化物として樹脂凸部を形成する。
硬化性樹脂としては、熱硬化性樹脂が代表的であるが、この他、紫外線や電子線等の電離放射線で硬化する電離放射線硬化性樹脂、或いは、その他の硬化性樹脂等でも良く、これらは適宜なものを採用すれば良い。
【００１７】
なお、硬化性樹脂の具体例を挙げれば、熱硬化性樹脂としては、ウレタン樹脂、エポキシ樹脂等が挙げられ、電離放射線硬化性樹脂としては、アクリレート系樹脂が挙げられる。なかでも、電離放射線硬化性樹脂は無溶剤で施せるので、溶剤乾燥による体積収縮が無く、樹脂凸部の高さを容易に稼げる点でも好ましい。
【００１８】
樹脂凸部３を基材シート１上に設ける方法は、特に制限は無いが、公知の盛り上げ印刷等によれば良い。盛り上げ印刷は、樹脂凸部３の高さにもよるが、スクリーン印刷、グラビア印刷等の印刷方式で良い。
【００１９】
また、盛り上げ印刷としては、個々の樹脂凸部の形状と一対一で対応した逆凹凸形状の凹部を版面上に設けた印刷版（成形版胴とも呼ぶ）を用いて、この版と基材シート間に供給された電離放射線硬化性樹脂液を、例えば基材シート側から電離放射線を照射して硬化させた後、版から基材シートを剥離することで、該基材シート上に電離放射線硬化性樹脂の硬化物からなる凸形状（樹脂凸部に該当する）を形成する印刷方法でも良い（特開昭５７−８７３１８号公報、特公昭５７−２２７５５号公報、特公昭６３−５００６６号公報、特開平７−３２４７６号公報等参照）。なお、この盛り上げ印刷方式は、「成形版胴法」とも呼んでいる。
【００２０】
また、樹脂凸部の樹脂に熱可塑性樹脂を用い、且つ基材シートにも同様の熱可塑性樹脂を用いる場合には、基材シート成膜時に冷却ローラに前記成形版胴を用いる等のエンボス法にて、基材シートと一体となった樹脂凸部を設けることも可能である。但し、基材シートとしては、樹脂凸部の無い平坦な通常のシートの方が、絵柄印刷等、その他付加的構成要素を設ける場合には使い易い。
【００２１】
ところで、樹脂凸部３の形状は、樹脂凸部３間に水平面方向で連続した凹部が得られる様な形状であれば、その水平断面形状、垂直断面形状、配置等は任意である。これら形状は、粘着剤層も設けた時の最終的な、樹脂凸部３間の凹部４の形状にて、アウトガス対策、エア抜き性を改善できるに十分な連続した空間（隙間）を確保できるものであれば良い。これら、アウトガス対策やエア抜き性の改善ならば、相応の空間で良いので、被着体との接着面積が広い場合には、被着体との接着力が強くて、再剥離性までは得られないこともある。この様な場合には、更に被着体との接着面積をより小さくする様にすれば、再剥離性も確保することができる。そして、エア抜き性や再剥離性によって、貼り付け時の施工性も確保できる様になる。
【００２２】
以上の様に、樹脂凸部の形状は、（粘着剤層形成後の凹部形状で見て）従来公知のパターンを適宜採用すれば良い。樹脂凸部は、その間の凹部が溝状となる様に、或いは、海／島で言えば島の部分が樹脂凸部で海の部分が凹部となる様な形状が良い。
【００２３】
ここで、図４の平面図に、樹脂凸部３と、その間の凹部４とが成す水平面パターンの幾つかを例示する。樹脂凸部３の平面視形状は、例えば、三角形〔図４（Ｂ）参照〕、四角形〔図４（Ａ）参照〕、五角形、六角形〔図４（Ｃ）参照〕等の正多角形を含む多角形、円形、楕円形、或いは有限幅で無限長又は有限長の線形状（直線や曲線）等である。なお、図４に例示したものは、全て、凹部４が線状（溝状）であるが、海状（例えば図５参照）でも良いことは上述のとおりである。
なお、樹脂凸部の個々の形状（断面形状、高さ等）は、全て同一でも良いし、不揃いでも良い。また、樹脂凸部を水平面に配置する場合、その配列は規則的でも良く不規則的でも良い。
【００２４】
なお、樹脂凸部の具体的な大きさは、要求される、アウトガス回避性能、エア抜き性、再剥離性、そして、粘着剤層形成部分及びその厚み等にもよるが、例えば、高さ２０μｍ、縦横２００μｍの直方体等である。
【００２５】
次に、粘着剤層２であるが、粘着剤層２は少なくとも樹脂凸部３の頂上部分にあれば良く（図２参照）、また、凹部４を完全に埋め尽くさなければ、凹部４も含めて全面に設けても良い（図１、図３参照）。この様に、粘着剤層２を所望の部分的に、或いは全面に形成する方法は、特に制限は無く従来公知の塗工方法等を適宜採用すれば良い。例えば、樹脂凸部の頂上部分のみに形成するのであれば、スポンジローラ等を用いるロールコート等によれば良く、全面に形成するのであれば、フローコート、グラビアコート等でも良い。
【００２６】
また、粘着剤層の形成に用いる粘着剤としては、従来公知のものを用途に応じて適宜使用すれば良い。例えば、ゴム系粘着剤、アクリル系粘着剤、シリコーン系粘着剤等の粘着剤である。
【００２７】
なお、一般に、粘着剤層はセパレータ側に塗布し加熱乾燥して、これを基材シートと貼り合せて粘着シートとする形成方法が知られているが、本発明では、樹脂凸部によって得られる凹部を、凹部として残す関係上、粘着剤層は樹脂凸部が形成された基材シート側に直接形成するのが好ましい。
なお、粘着剤層の厚さは、用途、要求物性、樹脂凸部の高さ、凹部の幅等を勘案して、適宜厚みとすれば良く、１０μｍ〜２００μｍ程度である。一般的に、厚さが１０μｍ未満であると、接着力（粘着力）が不十分となり、逆に２００μｍ超過ではコスト高となる。
【００２８】
また、ここで、セパレータについて説明しておくと、本発明の粘着シートは、粘着剤層側の面に表面凹凸がある粘着シートではあるが、セパレータ側に粘着剤層の表面凹凸と逆凹凸形状の離型面を有するセパレータを使用するものでは無いので、セパレータも備えた構成とする場合でも、該セパレータは離型面が平坦面の通常のセパレータを使用すれば良い。従って、セパレータには、離型面が特殊で高価なものを使う必要が無く、従来公知のものを使用すれば良い。
なお、この場合、粘着シートに於けるセパレータの積層状態は、セパレータの平坦な離型面に対して、樹脂凸部上の頂上部分等に設けられた粘着剤層部分のみが接触し、凹部部分に粘着剤層があっても、その部分の粘着剤層はセパレータには非接触の状態となる。
【００２９】
なお、セパレータの基材となるセパレータ基材としては、ポリエチレンテレフタレート、ポリプロピレン等の樹脂シート（乃至はフィルム）、或いは紙等の公知の材料を用途に応じて適宜使用すれば良い。なお、セパレータ基材の厚みは、用途に応じたものとすれば良く、例えば、５〜５００μｍ程度、通常は２０〜３００μｍ程度である。
【００３０】
次に、基材シート１であるが、基材シート１としては、従来公知のものを用途に応じて適宜採用すれば良い。例えば、樹脂シート、金属箔、或いは、紙、不織布、織布、突板等の繊維質シート等、或いは、これら２種以上の積層シートや、樹脂含浸不織布等の様な複合シート等からなるシートを用いることができる。なお、樹脂シートは、透明（無着色、着色）、不透明、半透明等のシートを用いる。なお、基材シートの厚みは、用途に応じたものとすれば良く、例えば、５〜５００μｍ程度、通常は２０〜３００μｍ程度である。
【００３１】
ところで、本発明の粘着シートは、必要に応じて適宜、絵柄や凹凸等による模様、印字、コード、記号、画像等による可視或いは不可視情報を、公知の印刷・塗工手段等により施した構成としても良い。通常、これらは基材シートの片面（表面或いは裏面）、或いは両面に対して施される。絵柄等の模様を施したものは、建材用途にて化粧シートとして使用され得る。なお、模様とする絵柄には、全面着色等の全面ベタ模様もある。また、不可視情報とは、例えば、蛍光インキや赤外線吸収インキの印刷等による紫外線や赤外線照射にて判読可能な模様や文字等の情報等である。
【００３２】
また、粘着シートには、必要に応じて、各種機能性を付与した構成としても良い。機能性としては、例えば、耐摩耗性、耐擦傷性、耐汚染性、防曇性、反射防止性、帯電防止性、断熱性、抗菌性、電磁波シールド性等である。これらは、その機能に応じて、樹脂シート等の基材シート中に、それに必要な物質を添加するか、基材シート上に該物質或いは該物質を添加したインキや塗液等の層を形成する等して実現する。例えば、耐摩耗性や耐擦傷性等は、シリカ等の耐摩剤を、樹脂シート中に添加するか、該耐摩剤を含む塗液で基材シート表面に塗工形成するる。
【００３３】
【実施例】
以下、実施例により本発明を更に詳述する。
【００３４】
〔実施例１〕
図３の断面図の如き粘着シート１０を次の様にして作製した。
先ず、基材シート１として、厚さ５０μｍのフッ化ビニリデン（ＰＶＤＦ）フィルムの片面に、真空蒸着でアルミニウムの厚さ５０ｎｍの金属薄膜層を設けたものを用意した。なお、この基材シートは、ガスの遮断性に優れているので、高温雰囲気下でのアウトガスによる粘着シート膨れが出易く、膨れ防止性能を評価し易い基材シートである。
【００３５】
そして、上記基材シート１の粘着剤層側とする金属薄膜層側の面に、成形版胴法による盛り上げ印刷にて、所望の形状の樹脂凸部３を形成した。樹脂凸部に使用した樹脂は、ウレタンアクリレート系プレポリマーと、トリメチールプロパントリアクリレートモノマー（ＴＭＰＴＡ）と、ベンゾフェノン系光重合開始剤等からなる電離放射線硬化性樹脂であり、高圧水銀灯による紫外線照射で樹脂を硬化させた。なお、樹脂凸部３の形状は直方体で、これを縦横で規則的に配列した。具体的には、垂直断面形状が図３の断面図の様に側面が略垂直面で、高さ（厚さ）２０μｍ、水平面形状は図４（Ａ）の如き正方形で、縦横各２００μｍ、樹脂凸部と樹脂凸部との間の凹部は縦横に走る溝状で幅が１００μｍである。
【００３６】
そして、基材シート１の記樹脂凸部３が形成された側の面に、アクリル系粘着剤を全面に塗工して、樹脂凸部上での厚さで３０μｍの粘着剤層２を形成して、図３の様な所望の粘着シート１０を得た。なお、樹脂凸部３間の凹部４にも粘着剤層が形成されたが、その凹部たる形状は残った。そして更に、シリコーン系離型剤で離型処理した紙基材のセパレータを積層した。
【００３７】
〔性能評価〕
上記粘着シートを厚さ３ｍｍのポリカーボネート板に貼り付けた後、８５℃のオーブン中に３０分間入れた後、取出して、アウトガスによる気泡、膨れの発生具合を目視観察して、アウトガス回避性能を評価した。その結果、実施例１の粘着シートでは、気泡、膨れは何れも無かった。
【００３８】
【発明の効果】
本発明の粘着シートによれば、高温雰囲気下でも粘着剤層凹部に基くガスの逃げ道を恒久的且つ確実に維持でき、その結果、アウトガスによる粘着シートの膨れ防止に優れたものとできる。また、貼り付け時のエア抜き性、再剥離性、施工性等も確保可能である。
更に、基材シート上に設ける樹脂凸部を硬化性樹脂の硬化物から構成すれば、上記粘着シートの膨れ防止性能を容易に確保できる。
【図面の簡単な説明】
【図１】本発明の粘着シートをその一形態で概念的に説明する断面図。
【図２】本発明の粘着シートを別の一形態で概念的に説明する断面図。
【図３】本発明の粘着シートを別の一形態で概念的に説明する断面図。
【図４】樹脂凸部と凹部が成す水平面方向でのパターン例を説明する平面図。
【図５】従来の粘着シートの一例を示す斜視図。
【符号の説明】
１    基材シート
２    粘着剤層
３    樹脂凸部
３ｔ  頂上部分
４    凹部
１０    粘着シート
３０    粘着シート
３１    基材シート
３２    粘着剤層
３２ａ  粘着剤凸部
【図１】
2004250567.tif 000003
【図２】
2004250567.tif 000004
【図３】
2004250567.tif 000005
【図４】
2004250567.tif 000006
【図５】
2004250567.tif 000007